ГИБКАЯ ЦЕМЕНТИРУЮЩАЯ ГИДРОИЗОЛЯЦИОННАЯ СУСПЕНЗИЯ

1. Композиция для герметизирующих суспензий, содержащая:
(i) 1-45 мас. % гидравлического связующего компонента,
(ii) 40-77 мас. % кварцевого песка,
(iii) 10-40 мас. % полимера,
(iv) 5-20 мас. % известкового порошка,
(v) 0-7 мас. % одной или более добавок,
отличающаяся тем, что гидравлический связующий компонент содержит кальциевый алюминатный цемент, кальциевый сульфоалюминатный цемент или их смеси, и полимер выбирают из группы, состоящей из винилацетатного полимера, сополимера винилацетата-этилена, сополимера винилацетата-винилового сложного эфира и/или сополимера винилацетата-винилового сложного эфира-этилена, причем мономеры винилового сложного эфира в каждом случае выбирают из группы, состоящей из виниллаурата, винилпивалата и винилверсататов, сополимера винилацетата-акрилового сложного эфира, сополимера винилацетата-акрилового сложного эфира-этилена, сополимера стирола-бутадиена и сополимера стирола-акрилового сложного эфира, причем акриловые сложные эфиры в каждом случае являются сложными эфирами с разветвленными или линейными спиртами, содержащими от 1 до 10 атомов углерода, предпочтительно полимер выбирают из группы, содержащей сополимер стирола-акрилата, поливинилацетат, сополимер стирола-бутадиена или их смесей или другой тройной сополимер в жидкой или порошкообразной форме.
2. Композиция по п. 1, в которой гидравлический связующий компонент состоит по существу из кальциевого алюминатного цемента, кальциевого сульфоалюминатного цемента или их смесей.
3. Композиция по п.1 или 2, в которой гидравлический связующий компонент содержит вплоть до 100, 95, 90, 85, 80, 75 или 70 мас. % кальциевого алюминатного цемента, кальциевого сульфоалюминатного цемента или их смесей.
4. Композиция по п. 3, в которой гидравлический связующий компонент содержит вплоть до 80, предпочтительно вплоть до 85 мас. % кальциевого сульфоалюминатного цемента и свободен от портландцемента.
5. Композиция по п. 1, в которой гидравлический связующий компонент может дополнительно содержать портландцемент.
6. Композиция по п. 5, в которой портландцемент и кальциевый сульфоалюминатный цемент присутствуют в отношении 0,5-0,1.
7. Композиция по п. 1, в которой кальциевый алюминатный цемент и кальциевый сульфоалюминатный цемент присутствуют в отношении 1:5.
8. Композиция по п. 1, в которой полимер содержит стиролакрилатный или акрилатный сополимер.
9. Композиция по п. 1, в которой отношение полимера к гидравлическому связующему компоненту составляет более чем 1.
10. Композиция двухкомпонентной (2K) системы герметизирующей суспензии по п. 1, содержащая:
(i) сухие компоненты:
5-20 мас. % известкового порошка,
40-77 мас. % кварцевого песка,
1-50 мас. % гидравлического вяжущего компонента,
0-10 мас. % добавок, выбранных из одного или более противовспенивателей, загустителей, активатора, сшивающего агента, пигмента, волокна и
(ii) влажный компонент, содержащий:
30-70 мас. % полимера,
0-10 мас. % добавок, выбранных из одного или более противовспенивателей, загустителей, активатора, сшивающего агента, пигментов, и воду вплоть до 100 мас. %.
11. Композиция двухкомпонентной (2K) системы герметизирующей суспензии по п. 10, в которой отношение сухого компонента (i) к влажному компоненту (ii) устанавливают в интервале 1:2-3:1.
12. Композиция по пп. 1-11, дополнительно содержащая один или более сшивающих компонентов, таких как растворимые соли поливалентных катионов, таких как кальций, алюминий или цинк.
13. Композиция по пп. 1-11, дополнительно содержащая один или более пуццолановых компонентов.
14. Композиция по пп. 1-11, дополнительно содержащая щелочной активатор, выбранный из одного из гидроксида кальция, гидроксида натрия, обычного портландцемента или водорастворимых силикатных соединений.
15. Композиция по пп. 1-11, которая свободна от добавок против спекания.
16. Применение композиций по пп. 1-15 в процессе или способе изготовления гибкой гидроизоляционной мембраны.
17. Гибкая гидроизоляционная мембрана, полученная процессом или способом с использованием композиции по любому одному из пп. 1-15.
18. Гибкая гидроизоляционная мембрана, полученная способом или процессом как опеделено в п. 17.
19. Применение композиций по любому одному из пп. 1-15 в качестве гибкого покрытия или гидроизоляционной мембраны для структур из бетона или кирпичной кладки.
20. Гибкая гидроизоляционная мембрана, содержащая герметизирующую суспензию и матрицу основы или сетку, выбранные из тканых, вязаных или нетканых природных, полимерных или стеклянных волокон.